(57)【特許請求の範囲】
【請求項１】
有機発光素子において、
透光性基板（１）と、
該透光性基板（１）の上に配置された光出射層（２）と、
該光出射層（２）の上に配置された透光性電極（３）と、
複数の有機機能層を含む有機機能積層体と、
該有機機能積層体の上方の反射性電極（７）と、
が設けられており、
前記有機機能積層体は、前記透光性電極（３）の上に配置された第１の有機発光層（５１）と、該第１の有機発光層（５１）の上に配置された第２の有機発光層（５２）とを含み、
前記第１の有機発光層（５１）は、任意に配置された発光体分子を含み、前記第１の有機発光層（５１）と前記反射性電極（７）との間隔は、１５０ｎｍ以上２２５ｎｍ以下であり、
前記第２の有機発光層（５２）は、異方性分子構造を備え異方性に配向された発光体分子と、異方性に配向された前記発光体分子が配置されているマトリックス材料とを含み、前記第２の有機発光層（５２）と前記反射性電極（７）との間隔は、３０ｎｍ以上６０ｎｍ未満であり、
前記光出射層（２）は、前記有機機能層および前記透光性電極（３）の、層厚で重み付けされた平均屈折率以上の屈折率を有している、または、
前記光出射層（２）は光散乱性である、
ことを特徴とする、
有機発光素子。
【請求項２】
前記第１の有機発光層（５１）と前記反射性電極（７）との間隔は、前記第１の有機発光層（５１）において生成され、プラズモンとして前記反射性電極（７）に入射する放射出力の相対的な割合が１０％以下となるよう選定されている、請求項１記載の素子。
【請求項３】
異方性に配向された前記発光体分子は、６６％よりも多く平行に配向されている遷移双極子モーメントを有する、請求項１または２記載の素子。
【請求項４】
前記第１の有機発光層（５１）と前記第２の有機発光層（５２）との間に、電荷発生積層体（８）が配置されている、請求項１から３のいずれか１項記載の素子。
【請求項５】
前記電荷発生積層体（８）は、ｎ型にドーピングされた領域とｐ型にドーピングされた領域を含み、該両領域の間に厚さ４ｎｍ以下の中間層が配置されている、請求項４記載の素子。
【請求項６】
前記第２の有機発光層（５２）のマトリックス材料は異方性の分子構造を有している、請求項１から５のいずれか１項記載の素子。
【請求項７】
前記有機機能積層体は、少なくとも１つの有機機能層を含み、該有機機能層は５ｎｍよりも厚く、可視スペクトル範囲の一部に対し０．００５以下の吸収係数ｋを有する、請求項１から６のいずれか１項記載の素子。
【請求項８】
前記透光性電極（３）は、可視スペクトル範囲の一部に対し０．００５以下の吸収係数ｋを有しており、可視スペクトル範囲における全透過率は８０％以上である、請求項１から７のいずれか１項記載の素子。
【請求項９】
前記反射性電極（７）は、可視スペクトル範囲で８０％以上の反射率を有する、請求項１から８のいずれか１項記載の素子。
【請求項１０】
前記透光性電極（３）と前記第１の有機発光層（５１）との間に、少なくとも１つまたは複数の別の有機発光層が配置されている、請求項１から９のいずれか１項記載の素子。
【発明の詳細な説明】
【技術分野】
【０００１】
本発明は有機発光素子に関する。
【０００２】
有機発光ダイオード（ＯＬＥＤ）の場合、発生する光の一部分だけしかそのまま出射されない。活性領域で生成された残りの光は様々な損失経路に分散され、たとえば基板、透明電極ならびに有機層において導波効果により案内される光として分散され、さらに金属電極において発生する可能性のある表面プラズモンとして分散される。導波効果は、特に個々の層とＯＬＥＤ領域との境界面における屈折率の差によって発生する。公知のＯＬＥＤの場合には一般的に、活性領域で生成された光のおよそ四分の一程度しか周囲につまりたとえば空気に出射されず、その一方で、生成された光の約２５％が基板における導波により放射されずに損失してしまい、生成された光の約２０％が透明電極と有機層における導波により、さらに約３０％が金属電極における表面プラズモンの発生により、放射されずに損失してしまう。このような損失チャネル中を案内される光は、特に技術的な追加措置を講じないかぎり、ＯＬＥＤから出射させることはできない。
【０００３】
光の出射つまりは放射される光のパワーを高める目的で、たとえば基板中を案内される光を出射させて放射光とする手法が知られている。この目的でたとえば基板外面に、散乱粒子を含むシート、たとえばマイクロレンズのような表面構造を備えたシートなどが用いられる。また、基板外面にじかに構造を設けたり、あるいは基板に散乱粒子を組み込むことも知られている。これらのアプローチのうちいくつかは、たとえば散乱シートの適用などは、すでに市場に投入されており、特に照明モジュールとして実装されたＯＬＥＤにおいて、放射面に関してアップグレードさせることができる。ただし光を出射させるためのこれらのアプローチは根本的な欠点を有しており、すなわち出射効率は基板中を案内される光の約６０〜７０％に制限されているし、被着された層またはフィルムによって拡散反射する乳白色の表面が形成されることから、ＯＬＥＤの外観に大きく影響が及ぼされることである。
【０００４】
さらに、有機層中または透明電極中を案内される光を出射させるアプローチも知られている。しかしながらこのようなアプローチは、これまで商業ベースでＯＬＥＤ製品としてまだ成果を収めていない。たとえばY. Sun, S.R. Forrestによる刊行物Nature Photonics 2,483 (2008) において、いわゆる「低屈折率格子 low-index grids」の形成が提案されており、これによれば低屈折率の材料を用い、透明電極の上に構造をもたせた領域が被着される。さらにたとえば刊行物US 2007/0257608に記載されているように、高屈折率の散乱領域をポリマーマトリックスとして透明電極の下に被着させることも知られている。この場合、ポリマーマトリックスは通常、ｎ＝１．５の領域の屈折率を有しており、湿式化学的に被着される。さらに、光の波長領域の構造サイズで周期的な散乱構造を、いわゆるブラッグ格子またはフォトニック結晶に設けることも知られており、これについてはたとえば刊行物Ziebarthtou等による Adv. Funct. Mat. 14, 451 (2004) およびDo等による Adv. Mat. 15, 1214 (2003) に記載されている。
【０００５】
しかしながらこのような措置を講じたところで、ＯＬＥＤの活性領域で生成される光のうち、プラズモンに変換される割合に作用を及ぼすことはできず、あるいはそのような光を出射させることはできない。
【０００６】
特定の実施形態の少なくとも１つの課題は、２つの有機発光層を備えた有機発光素子において、効率と光の出射を向上させることである。
【０００７】
この課題は、独立請求項記載の特徴を有する発明により解決される。従属請求項には本発明の有利な実施形態および発展形態が記載されており、これらの実施形態および発展形態は、以下の説明ならびに図面にも示されている。
【０００８】
少なくとも１つの実施形態によれば、有機発光素子は基板の上に、透光性電極と反射性電極とを有しており、これらの電極の間に有機機能積層体が配置されている。
【０００９】
ここで用いた「透光性」なる概念は本明細書においては、可視光に対し透過性である層のことを表す。この場合、透光性の層は透明であってもよく、すなわちクリアに光を通す状態であってもよく、あるいは少なくとも部分的に光を散乱させる状態、および／または部分的に光を吸収する状態であってもよく、したがって透光性の層をたとえば拡散性とすることもできるし、あるいは乳白色で光を通す状態であってもよい。殊に有利であるのは、ここで透光性と称する層をできるかぎり透明に形成することであり、そのようにすることで特に光の吸収ができるかぎり僅かになる。
【００１０】
別の実施形態によれば有機機能積層体は、第１の有機発光層と第２の有機発光層を有しており、この場合、第１の有機発光層は、透光性電極と第２の有機発光層との間に配置されている。これらの有機発光層はそれぞれ２つの電荷キャリア輸送層の間に配置されていて、それらのうちの一方は正孔輸送層として形成されており、他方は電子輸送層として形成されている。たとえば透光性電極の上に有機正孔輸送層を配置し、その上に第１の有機発光層を、さらにその上に有機電子輸送層を配置することができる。第１の有機発光層の上に別の有機正孔輸送層を配置し、その上に第２の有機発光層を、さらにその上に別の有機電子輸送層を配置することができる。
【００１１】
これとは別の選択肢として、有機機能積層体が極性に関して反転された構造となるように構成することも可能であり、つまりその場合には透光性電極から見て、有機電子輸送層が第１もしくは第２の有機発光層の下に配置されており、それぞれ有機正孔輸送層が第１もしくは第２の有機発光層の上に配置されている。
【００１２】
本発明においては、第１の層が第２の層の「上」に配置または被着されている、ということにより、第１の層が第２の層の上にそのまま直接、機械的および／または電気的に接触して配置または被着されている、ということを表すことができる。さらにこれによって間接的な接触を表すことも可能であり、その場合には第１の層と第２の層との間に別の層が配置されている。
【００１３】
さらに別の格別有利な実施形態によれば、基板は透光性に形成されており、透光性の電極が透光性基板と有機発光積層体との間に配置されていて、少なくとも１つの有機発光層において生成された光を、透光性電極と透光性基板とを通して放射させることができる。このような有機発光素子は、いわゆる「ボトムエミッタ bottom emitter」と呼ばれることもある。たとえば基板が層、プレート、シートまたはラミネートの形態で、ガラス、石英、プラスチックから選択された１つまたは複数の材料を有することができる。殊に有利には基板は、たとえばガラス層、ガラスシートまたはガラスプレートとして、ガラスを有しており、あるいはガラスから成る。
【００１４】
さらに別の実施形態によれば第１の有機発光層は、任意に配置された発光体分子を有している。このことはたとえば以下のことを意味する可能性がある。すなわち第１の有機発光層の発光体分子は、実質的に球状の分子構造を有しており、あるいは１つの優先方向をもつ分子構造であれば、たとえば細長い分子構造を有しており、優先方向がなければ、任意の方向に向いて配置されている。たとえば第１の有機発光層の発光体分子を、その配向に関して等方性に配置することができる。
【００１５】
別の格別有利な実施形態によれば、第２の有機発光層は異方性の分子構造を備えた発光体分子を有しており、それらの発光体分子は異方性に配向されている。
【００１６】
ここで異方性とは、組み込まれる分子が実質的に球状の分子構造を成しておらず、細長い分子構造を有する、ということである。このことを達成するため、異方性の分子構造をもつ発光体分子はたとえば、少なくとも二通りのそれぞれ異なる配位子を有しており、たとえば中心原子に配位された原子に関して異なる配位子を有しており、あるいは中心原子の正方平面周囲を有している。
【００１７】
等方性に配置された第１の有機発光層の発光体分子は、等方性の分子構造を備えた発光体分子を含むことができ、またはそのような発光体分子とすることができ、あるいは異方性の分子構造を備えた発光体分子も含むことができ、あるいはそのような発光体分子とすることもできる。これらの発光体分子は、第２の有機発光層の発光体分子とは異なり等方性に配置されており、つまり主として優先方向に沿って配置されておらず、または優先面に配置されていない。
【００１８】
格別有利な実施形態による有機発光素子は以下の要素を含んでいる：
−基板。この上に光出射層が被着されている。
−出射層の上に配置された透光性電極。
−複数の有機機能層を備えた有機機能積層体。この積層体には、透光性電極の上に設けられた第１の有機発光層と、第１の有機発光層の上に設けられた第２の有機発光層が含まれている。
−有機機能積層体の上に設けられた反射性電極。
−第１の有機発光層は、等方性に配置された発光体分子を含む。
−第２の有機発光層は、異方性に配向された異方性の分子構造をもつ発光体分子を含む。
【００１９】
１つの格別有利な実施形態によれば、第２の有機発光層の発光体分子は、実質的に平行に配向されて存在しており、たとえば第２の有機発光層の延在面に平行に配向されて存在している。特にこのことが意味するのは、第２の有機発光層の異方性の発光体分子が、あとで説明するように遷移双極子モーメント（以下では略して双極子モーメントとも称する）を有することであり、それらは第２の有機発光層の延在面に対し平行にまたは実質的に平行に配置されている。
【００２０】
ここで「実質的に平行」とは、発光体分子および殊にその双極子モーメントが、６６％を超えて平行に配向されている、ということを意味する。発光体分子および特にそれらの双極子モーメントを異方性に配置すれば、殊にそれらを実質的に平行に配置すれば、反射性電極におけるプラズモン励起による損失を著しく抑えることができ、その結果、プラズモン励起による第２の有機発光層の効率損失を少なくとも部分的に回避できる。ひいてはこのことによって、有機発光素子全体の効率を格段に高めることができる。
【００２１】
このようにして第２の有機発光層によるプラズモン励起が抑圧されることで、第２の有機発光層から生成される放射出力の割合、つまり第２の有機発光層から発せられ有機層および／または透光性電極を導波効果によって案内される光の割合を、高めることができる。プラズモンとは異なりこのような割合の成分は、後述するように光出射層によって少なくとも部分的に有機発光素子から出射させることができるので、ここで説明している有機発光素子によれば、一般に等方性で配向されずに発光体分子が配置されている公知のＯＬＥＤに比べて、基板を通って放射される光出力を高めることができる。
【００２２】
さらに別の格別有利な実施形態によれば、第１の有機発光層は反射性電極に対し１５０ｎｍ以上の間隔を有する。特にこのことが意味するのは、第１の有機発光層と反射性電極との間に配置された有機機能積層体の有機機能層は、全体として１５０ｎｍ以上の層厚を有する、ということである。
【００２３】
さらに別の実施形態によれば、第１の有機発光層と反射性電極との間の光路長は、たとえば６００ｎｍの波長の場合、１５０ｎｍの１．６倍以上２２５ｎｍの１．８倍以下である。この場合、１．６および１．８という値は、有利な屈折率値の範囲に対応する。
【００２４】
さらに第１の有機発光層と反射性電極との間隔を２２５ｎｍ以下にすることができる。
【００２５】
格別有利には、第１の有機発光層と反射性電極との間隔を１８０ｎｍ以上２２５ｎｍ以下にすることができる。
【００２６】
発明者が見出したことは、第１の有機発光層と反射性電極との既述の間隔によって殊に有利なことに、第１の有機発光層において生成される放射出力もしくは第１の有機発光層において発生される光において、プラズモンとして反射電極に入力する相対的な割合が低減される、という点である。
【００２７】
殊に発明者が見出したことは、第１の有機発光層と反射性電極との間隔を、第１の有機発光層において生成されプラズモン特に表面プラズモンとして反射性電極に入射する放射出力の相対的な割合が１０％以下となるよう選定できる、という点である。既述のようにこのことにより、第１の有機発光層から生成される放射出力の割合、つまり第１の有機発光層から発せられ有機層および／または透光性電極を導波効果によって案内される光の割合を、高めることができる。この割合の成分を少なくとも部分的に光出射層によって、後述するように有機発光素子から出射させることができる。このようにしてここで説明している有機発光素子によれば、少なくとも１つの有機発光層と反射性電極との間隔が一般に著しく小さい公知のＯＬＥＤに比べ、基板を通して放射される光出力を高めることができる。
【００２８】
さらに別の格別有利な実施形態によれば、第２の発光層は反射性電極に対し、３０ｎｍ以上１００ｎｍ以下の間隔を有している。特にこのことが意味するのは、第２の有機発光層と反射性電極との間に配置された有機機能積層体の有機機能層は、全体として３０ｎｍ以上１００ｎｍ以下の層厚を有する、ということである。
【００２９】
さらに別の実施形態によれば、第２の有機発光層と反射性電極との間の光路長は、６００ｎｍの波長の場合、３０ｎｍの１．６倍以上１００ｎｍの１．８倍以下である。ここで１．６および１．８という値は、すでに述べたとおり有利な屈折率値の範囲に対応する。
【００３０】
さらに第２の有機発光層と反射性電極との間隔を６０ｎｍ以下にすることができる。
【００３１】
格別有利には、第１の有機発光層と反射性電極との間隔を３０ｎｍ以上６０ｎｍ以下にすることができる。
【００３２】
さらに発明者が見出したのは、第２の有機発光層と反射性電極との間の既述の間隔によって、マイクロキャビティ効果に基づき、たとえば当業者に知られているいわゆるパーセル効果に基づき、いっそう効率的な光の生成が実現されることである。さらにこの場合、上述のように発光体分子を異方性で殊に平行に配置することによって、依然として存在するプラズモン損失チャネルが抑圧される。
【００３３】
さらに別の有利な実施形態によれば、第２の有機発光層は第１の有機発光層から、１００ｎｍ以上２００ｎｍ以下の間隔を有する。この間隔を殊に、各発光層の間に配置された電荷キャリア輸送層ならびに後述する電荷発生層の層厚全体によって定めることができる。
【００３４】
したがって反射性電極に対する第１の有機発光層と第２の有機発光層の間隔について、有機発光素子を組み立てるにあたって２つの自由度が得られることになる。これによれば両方の発光層を互いに無関係に各電極の間に、効率を高めるマイクロキャビティ効果と回避すべきプラズモン結合とに関して最適なポジションに配置することができる。この場合、第２の有機発光層における発光体分子の特別な選択によって、プラズモン損失がさらに抑圧される。
【００３５】
特に発明者が見出したことは、ここで述べてきた作用を効果的に組み合わせることができる点であり、たとえば第２の有機発光層の発光体分子を異方性に配置することで第２の有機発光層に対するプラズモン損失チャネルを低減すること、反射性電極に対し有利な間隔をとることで第１の有機発光層におけるプラズモン損失を低減すること、マイクロキャビティ効果について発光層を適切に配置することで放射生成を高めること、などを効果的に組み合わせることができる点である。これらの作用を組み合わせることによって、両方の発光層において生成される光の相対的な割合が上述のようにして高められ、そのような光は導波体損失チャネル中を案内され、後述するようにさらに別の光出射層の配置によって、強めて出射させることができる。
【００３６】
さらに別の実施形態によれば、有機発光素子は第１の有機発光層と第２の有機発光層との間に電荷発生積層体を有している。電気発生積層体は、たとえばｎ型にドーピングされたまたは電子を輸送する領域と、ｐ型にドーピングされたまたは正孔を輸送する領域を有することができ、それらの領域の間に中間層が配置されている。ｎ型にドーピングされた領域とｐ型にドーピングされた領域を、たとえばそれ相応にドーピングされた層として形成することができる。この種の電荷発生積層体は、「電荷発生層」 "charge generation layer" (CGL) とも呼ばれる。電荷発生積層体を、殊に電子輸送層と正孔輸送層との間に配置することができるので、この場合にはたとえば、第１の有機発光層と電荷発生層との間に電子輸送層が配置され、電荷発生層と第２の有機発光層との間に正孔輸送層が配置され、あるいはこれとは逆になるように配置される。有機発光素子の動作時、電荷発生層ＣＧＬのところで電子と正孔のペアが生成されて分離され、それらの電子と正孔は第１の有機発光層または第２の有機発光層において用いられることになる。したがって電荷発生層ＣＧＬによって、２つの発光層を上下に積層させることができるようになる。換言すればこのことは、電荷発生層ＣＧＬによって上下に堆積された２つの発光層を電気的に直列に接続することができる、ということを意味する。
【００３７】
さらに別の実施形態によれば、電荷発生積層体の中間層は４ｎｍ以下の厚さを有する。さらにこの厚さを２ｎｍ以上とすることができる。殊に有利には、この厚さは２ｎｍである。このように薄い層厚によって、中間層がその材料に左右されずに高度に透過性であるようにすることができる。この場合、たとえば材料を金属酸化物とすることができる。
【００３８】
さらに電荷発生積層体の中間層も透過性材料とすることができ、ただしその層厚はこれよりも厚い。中間層の厚さと材料にかかわらず、この層は殊に有利には、可視スペクトル範囲すなわち４５０ｎｍ以上の波長について、０．００５以下の吸収係数ｋを有する。
【００３９】
たとえば中間層を、ドーピングされていない層によって形成することができる。
【００４０】
さらに発明者が見出したことによれば、以下で説明するさらに別の実施形態および特徴が、前述の実施形態および特徴ならびに特に既述の発光層を備えた既述の有機発光素子の効率と光の出射に作用を及ぼす可能性があるので、ここで説明した実施形態ならびに特徴を、有機発光素子のために格別効率的な層のアーキテクチャに対する構造ルールとしても捉えることができ、このようなアーキテクチャは特にそれらの有利な相互作用においても優れたものといえる。
【００４１】
さらに別の実施形態によれば、基板に出射層が被着されており、この出射層自体には透光性電極が配置されている。この光出射層を特に、いわゆる内部的な出射のために適したものとすることができ、つまり発光層において生成される放射出力もしくはそこで発せられ有機層中および／または透光性電極中を案内される光の割合を低減するために設けることができる。殊に有利には光出射層は、屈折率が１．６以上の材料を有することができる。殊に有利となる可能性があるのは、光出射層の屈折率を１．８以上とし、きわめて有利には１．８５以上とすることである。格別有利であるのは、光出射層の屈折率が、層厚で重み付けられた、有機機能層および透光性電極の平均屈折率以上の屈折率を有することである。
【００４２】
光出射層が、たとえばいわゆる高屈折率ガラスを有することができ、つまり１．８以上の屈折率をもつガラス殊に有利には１．８５以上の屈折率をもつガラス、たとえば屈折率１．９のガラスを有することができる。
【００４３】
さらに、光出射層が有機材料たとえばポリマーベースの材料を有することができ、この材料をたとえば湿式化学的に基板上に被着させることができる。このことに関して、光出射層は以下の材料のうち１つまたは複数の材料を有することができる：ポリカーボネート（ＰＣ）、ポリエチレンナフタレート（ＰＥＮ）、ポリエチレンテレフタレート（ＰＥＴ）、ポリウレタン（ＰＵ）、ポリアクリレート、たとえばポリメチルメタクリレート（ＰＭＭＡ）、エポキシド。
【００４４】
別の実施形態によれば、光出射層は光拡散性である。この目的で光出射層はたとえば、上述の材料のうちの１つに分散配置された散乱中心を有している。このため上述の材料はマトリックス材料を成しており、そこに散乱中心が埋め込まれている。これらの散乱中心を、マトリックス材料よりも高い屈折率または低い屈折率を有する領域および／または粒子によって形成することができる。たとえば散乱中心を、ＳｉＯ2，ＴｉＯ2，Ａｌ2Ｏ3などのような粒子、あるいは空気を充填することのできる孔によって、形成することができる。
【００４５】
さらに別の実施形態によれば、透光性電極は有機層の屈折率に整合された屈折率を有しており、有利には有機層の屈折率平均値を層厚で重み付けた屈折率に対応している。透光性電極はたとえば１．６以上の屈折率を有することができ、殊に有利には１．７以上の屈折率を有することができる。透光性電極の屈折率を１．７以上２．１以下の範囲にすることが、格別に有利であると判明した。
【００４６】
さらに別の実施形態によれば、透光性電極は低い吸収率を有しており、殊に４５０ｎｍよりも大きいスペクトル範囲において、たとえば４５０ｎｍ〜６４０ｎｍの可視スペクトル範囲において、低い吸収率を有している。殊に有利であるのは、透光性電極が既述のスペクトル範囲において、０．００５以下の吸収係数ｋを有することである。殊に透光性電極の透過率全体は、可視スペクトル範囲では８０％を下回らず、したがって８０％以上である。
【００４７】
別の実施形態によれば、透光性電極はアノードとして形成されており、したがってこの電極を正孔注入材料として用いることができる。この場合には、反射性電極はカソードとして形成されている。これに対する代案として、透光性電極をカソードとして形成することも可能であり、したがってこの電極を電子注入材料として用いることができる。この場合には、反射性電極はアノードとして形成されている。透光性電極と反射性電極をアノードとして形成するのかカソードとして形成するのかは、特に上述の有機機能積層体の構造に依存する。
【００４８】
透光性電極が、たとえば透明な導電性の酸化物を含むようにすることができ、あるいは透明な導電性の酸化物から成るようにすることができる。透明な導電性酸化物（transparent conductive oxides略して"TCO"）は、透明な導電性材料であって、一般に金属酸化物であり、たとえば酸化亜鉛、酸化錫、酸化カドミウム、酸化チタン、酸化インジウム、または酸化インジウム錫（ＩＴＯ）などである。たとえばＺｎＯ，ＳｎＯ2またはＩｎ2Ｏ3などのような二成分の金属酸素化合物のほかに、三成分の金属酸素化合物もＴＣＯのグループに属し、たとえばＺｎ2ＳｎＯ4，ＣｄＳｎＯ3，ＺｎＳｎＯ3，ＭｇＩｎ2Ｏ4，ＧａＩｎＯ3，Ｚｎ2Ｉｎ2Ｏ5またはＩｎ4Ｓｎ3Ｏ12などであり、あるいはそれぞれ異なる透明導電性酸化物の混合物も、ＴＣＯのグループに属する。さらにＴＣＯが必ずしも化学量論的組成と一致していなくてもよく、ｐ型またはｎ型にドーピングされていてもよい。
【００４９】
別の有利な実施形態によれば、透光性電極ＩＴＯはＩＴＯを含んでおり、あるいはＩＴＯから成る。特にこの場合、透光性電極の厚さを５０ｎｍ以上２００ｎｍ以下とすることができる。このような厚さの範囲においては、透光性電極の可視スペクトル範囲における透過率は８０％以上であり、比抵抗は約１５０〜５００μΩ・ｃｍの領域にある。
【００５０】
別の有利な実施形態によれば反射性電極は金属を含み、この金属を以下のものから選択することができる：アルミニウム、バリウム、インジウム、銀、金、マグネシウム、カルシウム、リチウム、およびそれらの化合物、組み合わせ、合金。殊に反射性電極はＡｇ，Ａｌまたはこれらとの合金を含むことができ、たとえばＡｇ：Ｍｇ，Ａｇ：Ｃａ，Ｍｇ：Ａｌを含むことができる。別の選択肢として、あるいはこれに加えて、反射性電極が上述のＴＣＯ材料のうちの１つまたは複数を含むこともできる。
【００５１】
さらに、反射性電極が少なくとも２つの層またはそれよりも多くの層を含むこともでき、いわゆる二重層電極または多重層電極として構成することもできる。この場合、たとえば反射性電極が有機層に面して、３０ｎｍ以上５０ｎｍ以下の厚さのＡｇ層を含むことができ、この層の上にアルミニウム層が被着される。さらにこの場合、反射性電極が、複数の金属層の組み合わせまたは多重金属層の組み合わせに対する代案として、少なくとも１つの金属層と組み合わせた１つまたは複数のＴＣＯ層を含むように構成することも可能である。さらにたとえば反射性電極が、ＴＣＯ層と銀層とから成る組み合わせを含むことができる。さらにたとえば、２つのＴＣＯ層の間に１つの金属層を配置することも可能である。このような実施形態において、１つまたは複数の層を核生成層として構成することができる。
【００５２】
反射性電極が、反射率もしくは反射スペクトル範囲を設定するための光学的整合層をさらに含むように構成することもできる。このような光学的整合層は、単色放射光を発する層もしくは単色を放射する有機発光素子において特に有利となる可能性がある。これに加え、このような光学的整合層を導電性とするのが有利であって、たとえばブラッグミラー状の配置で上下に設けられた１つまたは複数のＴＣＯ層を含むようにすることができる。
【００５３】
格別有利であるのは、反射性電極が可視スペクトル範囲で８０％以上の反射率を有することである。
【００５４】
反射性電極を、たとえば物理蒸着法（physical vapor deposition", PVD）によって、および／またはスパッタリングによって、形成することができる。
【００５５】
透光性電極と反射性電極との間の有機機能層が、有機ポリマー、有機オリゴマー、有機モノマー、非ポリマーの有機小分子もしくは低分子有機化合物（"small molecules"）、あるいはこれらの組み合わせを含むようにすることができる。
【００５６】
さらに別の実施形態によれば、１つまたは複数の電荷キャリア輸送層つまり電子輸送層および／または正孔輸送層が、ドーパントを含んでいる。有利にはこのドーパントは、導電性を高める作用を有しており、これによって有機発光素子の動作電圧を低く抑えることができる。
【００５７】
さらに本発明によって判明したのは、有機機能積層体の有機層が、特に５ｎｍ以上の厚さの有機層が、可視スペクトル範囲の一部分において、すなわち４５０ｎｍ以上の波長に対し、０．００５以下の吸収係数ｋを有すると、きわめて有利である、ということである。殊にこのことは、たとえば３５０ｎｍまでの厚さの正孔輸送層を含むことのできる正孔輸送層についてもあてはまる。
【００５８】
さらに別の実施形態によれば正孔輸送層は、少なくとも１つの正孔注入層、正孔輸送層、あるいはこれらの層の組み合わせを含んでいる。殊に正孔輸送層または正孔注入層として、分子化合物から成るドーピング層だけでなく、導電性ポリマーから成るドーピング層も考慮することができる。特に正孔輸送層のための材料としてたとえば、三級アミン、カルバゾール誘導体、導電性ポリアニリンまたはポリエチレンジオキシチオフェンが有利であると判明した。さらにたとえば以下の材料が適している：ＮＰＢ（Ｎ，Ｎ’−ビス（ナフト−１−イル）−Ｎ，Ｎ’−ビス（フェニル）−ベンジジン、β−ＮＰＢ（Ｎ，Ｎ’−ビス（ナフト−２−イル）−Ｎ，Ｎ’−ビス（フェニル）−ベンジジン）、ＴＰＤ（Ｎ，Ｎ’−ビス（３−メチルフェニル）−Ｎ，Ｎ’−ビス（フェニル）−ベンジジン）、Ｎ，Ｎ’−ビス（ナフト−１−イル）−Ｎ，Ｎ’−ビス（フェニル）−２，２−ジメチルベンジジン、ＤＭＦＬ−ＴＰＤ（Ｎ，Ｎ’−ビス（３−メチルフェニル）−Ｎ，Ｎ’−ビス（フェニル）−９，９−ジメチルフルオレン、ＤＭＦＬ−ＮＰＢ（Ｎ，Ｎ’−ビス（ナフト−１−イル）−Ｎ，Ｎ’−ビス（フェニル）−９，９−ジメチルフルオレン）、ＤＰＦＬ−ＴＰＤ（Ｎ，Ｎ’−ビス（３−メチルフェニル）−Ｎ，Ｎ’−ビス（フェニル）−９，９−ジフェニルフルオレン）、ＤＰＦＬ−ＮＰＢ（Ｎ，Ｎ’−ビス（ナフト−１−イル）−Ｎ，Ｎ’−ビス（フェニル）−９，９−ジフェニルフルオレン）、ＴＡＰＣ（ジ−［４−（Ｎ，Ｎ−ジトリル−アミノ）−フェニル］シクロヘキサン）、ＰＡＰＢ（Ｎ、Ｎ’−ビス（フェナントレン−９−イル）−Ｎ，Ｎ’−ビス（フェニル）−ベンジジン）、ＴＮＢ（Ｎ，Ｎ，Ｎ’，Ｎ’−テトラ−ナフト−２−イル−ベンジジン）、ＴｉＯＰＣ（チタンオキサイドフタロシアニン）、ＣｕＰＣ（銅−フタロシアニン）、Ｆ４−ＴＣＮＱ（２，３，５，６−テトラフルオロ−７，７，８，８，−テトラシアノ−キノジメタン）、ＰＰＤＮ（ピラジノ［２，３−ｆ］［１，１０］フェナントロリン−２，３−ジカルボニトリル）、ＭｅＯ−ＴＰＤ（Ｎ，Ｎ，Ｎ’，Ｎ’−テトラキス（４−メトキシフェニル）ベンジジン）、β−ＮＰＰ（Ｎ，Ｎ’−ジ（ナフト−２−イル）−Ｎ，Ｎ’−ジフェニルベンゾール−１，４−ジアミン）、ＮＴＮＰＢ（Ｎ，Ｎ’−ジ−フェニル−Ｎ，Ｎ’−ジ−［４−（Ｎ，Ｎ−ジ−トリル−アミノ）フェニル］ベンジジン）およびＮＰＮＰＢ（Ｎ，Ｎ’−ジ−フェニル−Ｎ，Ｎ’−ジ−［４−（Ｎ，Ｎ−ジ−フェニル−アミノ）フェニル］ベンジジン）、１，４−ビス（２−フェニルピリミジン−５−イル）ベンゼン（ＢＰＰｙＰ）、１，４−ビス（２−メチルピリミジン−５−イル）ベンゼン（ＢＭＰｙＰ）、１，４−ジ（１，１０−フェナントロリン−３−イル）ベンゼン（ＢＢＣＰ）、２，５−ジ（ピリジン−４−イル）ピリミジン（ＤＰｙＰｙ）、１，４−ビス（２−（ピリジン−４−イル）ピリミジン−５−イル）ベンゼン（ＢＰｙＰｙＰ）、２，２’，６，６’−テトラフェニル−４，４’−ビピリジン（ＧＢＰｙ）、１，４−ジ（ベンゾ［ｈ］キノリン−３−イル）ベンゾール（ＰＢＡＰＡ）、２，３，５，６−テトラフェニル−４，４’−ビピリジン（Ｔ��ＰｙＰｙ）、１，４−ビス（２，３，５，６−テトラフェニルピリジン−４−イル）ベンゼン（ＢＴＰＰｙＰ）、１，４−ビス（２，６−テトラピリジニルピリジン−４−イル）ベンゼン（ＢＤＰｙＰｙＰ）、あるいは上記物質の混合物が挙げられる。
【００５９】
ここではドーパントとしてたとえば、金属酸化物、金属有機化合物、有機材料またはこれらの混合物を用いることができ、たとえば、ＷＯ3、ＭｏＯ3、Ｖ2Ｏ5およびＲｅ2Ｏ7、ジ−ロジウム−テトラ−トリフルオロアセテート（Ｒｈ2（ＴＦＡ）4）または等電子のルテニウム化合物Ｒｕ2（ＴＦＡ）2（ＣＯ）2、または、芳香族官能基を有するかまたは芳香族有機材料である有機材料、たとえば顕著な数のフッ素置換基および／またはシアニド（ＣＮ）置換基を有する芳香族材料を用いることができる。
【００６０】
低分子化合物はとりわけ、真空における熱蒸着（真空熱蒸着（ＶＴＥ）または物理蒸着（ＰＶＤ））により、または、液相から被着させることができる。ポリマー材料はたとえば、液相から被着させることができ、または、透明電極の表面上での低分子出発材料の架橋により形成することができる。同様に、２つのアプローチの組み合わせも可能であり、この場合、液相法を用いて形成した正孔注入層上に、ｐドープ正孔注入層の薄層を１０〜２０ｎｍの厚さで蒸着させる。
【００６１】
正孔輸送層は、典型的には、１．６以上、特に好ましくは、１．６以上１．９以下の範囲の屈折率を有する。
【００６２】
さらに別の実施形態によれば、電子輸送層は、少なくとも１つの電子注入層、電子輸送層またはこれらの組み合わせを含んでいる。電子輸送層には、たとえば以下の材料が適している：ＰＢＤ（２−（４−ビフェニルイル）−５−（４−ｔｅｒｔ−ブチルフェニル）−１，３，４−オキサジアゾール）、ＢＣＰ（２，９−ジメチル−４，７−ジフェニル−１，１０−フェナントロリン）、ＢＰｈｅｎ（４，７−ジフェニル−１，１０−フェナントロリン）、ＴＡＺ（３−（４−ビフェニルイル）−４−フェニル−５−ｔｅｒｔ−ブチルフェニル−１，２，４−トリアゾール）、Ｂｐｙ−ＯＸＤ（１，３−ビス［２−（２，２’−ビピリジ−６−イル）−１，３，４−オキサジアゾール−５−イル］ベンゾール）、ＢＰ−ＯＸＤ−Ｂｐｙ（６，６’−ビス［５−（ビフェニル−４−イル）−１，３，４−オキサジアゾール−２−イル］−２，２’−ビピリジル）、ＰＡＤＮ（２−フェニル−９，１０−ジ（ナフト−２−イル）−アントラセン）、Ｂｐｙ−ＦＯＸＤ（２，７−ビス［２−（２，２’−ビピリジ−６−イル）−１，３，４−オキサジアゾール−５−イル］−９，９−ジメチルフルオレン）、ＯＸＤ−７（１，３−ビス［２−（４−ｔｅｒｔ−ブチルフェニル）−１，３，４−オキサジアゾール−５−イル］ベンゾール）、ＨＮＢｐｈｅｎ（２−（ナフト−２−イル）−４，７−ジフェニル−１，１０−フェナントロリン）、ＮＢｐｈｅｎ（２，９−ビス（ナフト−２−イル）−４，７−ジフェニル−１，１０−フェナントロリン）、および２−ＮＰＩＰ（１−メチル−２−（４−（ナフト−２−イル）フェニル）−１Ｈ−イミダゾ［４，５−ｆ］［１，１０］フェナントロリン）ならびにここで挙げた物質の混合物。
【００６３】
ここではドーパントしてたとえば、アルカリ金属、アルカリ金属塩、アルカリ土類金属塩、金属有機化合物、分子ドープまたはこれらの混合物を用いることができ、たとえば、Ｌｉ、Ｃｓ3Ｐｏ4、Ｃｓ2ＣＯ3、メタロセン、さらに金属Ｍと２つのシクロペンタジエニル基（Ｃｐ）を式Ｍ（Ｃｐ）2の形で有する金属有機化合物、または、金属−ヒドロピリミドピリミジン錯体を用いることができる。金属はたとえば、タングステン、モリブデンおよび／またはクロムを含むようにすることができるし、あるいはこれらの金属とすることができる。
【００６４】
たとえば、電子伝導層は電子輸送層を含み、電子輸送層はたとえば２，９−ジメチル−４，７−ジフェニル−１，１０−フェナントロリン（ＢＣＰ）または４，７−ジフェニル−１，１０−フェナントロリン（ＢＰｈｅｎ）を含む。この材料は、好ましくは、Ｌｉ、Ｃｓ2ＣＯ3、Ｃｓ3Ｐｏ4または分子ドープから選択されるドーパントを含む。
【００６５】
有機正孔伝導層および有機電子伝導層のそれぞれに加えて、これらの間には第１の有機発光層または第２の有機発光層が配置されているが、１つまたは複数の別の有機層が有機機能性層構造体中に設けられていてもよい。特にたとえば、電子伝導層と発光層との間に、正孔ブロック層が配置されてもよい。さらに正孔伝導層と発光層との間に、電子ブロック層が配置されていてもよい。
【００６６】
さらに別の実施形態によれば、第１の有機発光層はエレクトロルミネセンス材料を含む。その材料として、蛍光または燐光に基づく発光を示す材料が適しており、たとえば、ポリフルオレン、ポリチオフェンまたはポリフェニレンあるいはこれらの誘導体、化合物、混合物またはコポリマー、たとえば２−または２，５−置換のポリ−ｐ−フェニレンビニレン、ならびに、金属錯体、たとえばイリジウム錯体、たとえば、青色燐光性ＦＩｒＰｉｃ（ビス（３，５−ジフルオロ−２−（２−ピリジル）フェニル−（２−カルボキシピリジル）−イリジウムＩＩＩ）、緑色燐光性Ｉｒ（ｐｐｙ）３（トリス（２−フェニルピリジン）イリジウムＩＩＩ）、赤色燐光性Ｒｕ（ｄｔｂ−ｂｐｙ）３＊２（ＰＦ６）  （トリス［４，４’−ジ−ｔｅｒｔ−ブチル−（２，２’）−ビピリジン］ルテニウム（ＩＩＩ）錯体）ならびに青色蛍光性ＤＰＡＶＢｉ（４，４−ビス［４−（ジ−ｐ−トリルアミノ）スチリル］ビフェニル）、緑色蛍光性ＴＴＰＡ（９，１０−ビス［Ｎ，Ｎ−ジ−（ｐ−トリル）−アミノ］アントラセン）および赤色蛍光性ＤＣＭ２（４−ジシアノメチレン）−２−メチル−６−ジュロリジル−９−エニル−４Ｈ−ピラン）が挙げられる。
【００６７】
蛍光性だけでなく燐光性を有する材料も可能である。発光層の材料はさらに、当業者に知られたいわゆる一重項収集（harvesting）または三重項収集を用いるものであってよい。少なくとも１つの有機発光層の材料に応じて、単色光、二色光、多色光たとえば白色光を発生させることができる。
【００６８】
別の選択肢として、またはこれらに加えて、第１の有機発光層は、また、第２の有機発光層に関してあとで説明する１つまたは複数の材料を含んでいてもよく、これらの材料は、第２の有機発光層とは異なり、第１の有機発光層においては等方性で設けられている。
【００６９】
さらに別の実施形態によれば、第２の有機発光層は、異方性の分子構造を有する発光体分子としてエレクトロルミネセンス材料を含んでいる。その材料として、蛍光または燐光に基づく発光を示す異方性発光体材料が適している。
【００７０】
さらに別の実施形態によれば、第２の有機発光層は、異方性分子構造を有する燐光性発光体材料を含んでおり、これはイリジウム錯体、白金錯体およびパラジウム錯体またはそれらの混合物から選択される。特にイリジウム錯体は、発光体分子として有機発光素子に用いたときに、きわめて良好な量子効率が得られる。さらに、白金錯体およびパラジウム錯体によっても良好な結果が得られる。それというのも、これらは対応するマトリックス材料の存在下では通常平面四配位であることから、きわめて容易に、実質的に互いに平行に、かつ、基板表面に対して配向された分子配列に配置されるからである。ただし一般に燐光性発光体は、これらの金属錯体に限定されるものではなく、基本的に他の金属錯体、たとえば、ランタノイド錯体、たとえばユーロピウム錯体、または、金、レニウム、ロジウム、ルテニウム、オスミウムまたは亜鉛の錯体も適している。
【００７１】
第２の有機発光層のための発光体材料としては、とりわけ以下の化合物が考えられ、それは、青色、緑色または赤色のスペクトル範囲に放射最大を有するものである：Ｉｒ（ｐｐｙ）２（ａｃａｃ）＝（ビス（２−フェニルピリジン）（アセチルアセトナト）イリジウム（ＩＩ））、Ｉｒ（ｍｐｐｙ）２（ａｃａｃ）＝（ビス［２−（ｐ−トリル）ピリジン］アセチルアセトナト）イリジウム（ＩＩＩ））、ビス［１−（９，９−ジメチル−９Ｈ−フルオレン−２−イル）−イソキノリン］（アセチルアセトナト）イリジウム（ＩＩＩ）、Ｉｒ（ｍｄｑ）２（ａｃａｃ）＝（ビス（２−メチル−ジベンゾ［ｆ，ｈ］−キノキサリン）（アセチルアセトナト）イリジウム（ＩＩＩ））、イリジウム（ＩＩＩ）−ビス（ジベンゾ［ｆ，ｈ］−キノキサリン）（アセチルアセトナト）、Ｉｒ（ｂｔｐ）２（ａｃａｃ）＝（ビス（２−ベンゾ［ｂ］チオフェン−２−イル−ピリジン）（アセチルアセトナト）イリジウム（ＩＩＩ））、Ｉｒ（ｐｉｑ）２（ａｃａｃ）＝（ビス（１−フェニルイソキノリン）（アセチルアセトナト）イリジウム（ＩＩＩ））、Ｉｒ（ｆｌｉｑ）２（ａｃａｃ）−１＝（ビス［１−（９，９−ジメチル−９Ｈ−フルオレン−２−イル）−イソキノリン］（アセチルアセトナト）イリジウム（ＩＩＩ））、Ｈｅｘ−Ｉｒ（ｐｈｑ）２（ａｃａｃ）＝ビス［２−（４−ｎ−ヘキシルフェニル）キノリン］（アセチルアセトナト）イリジウム（ＩＩＩ）、Ｉｒ（ｆｌｑ）２（ａｃａｃ）−２＝（ビス［３−（９，９−ジメチル−９Ｈ−フルオレン−２−イル）−イソキノリン］（アセチルアセトナト）イリジウム（ＩＩＩ））、ビス［２−（９，９−ジブチルフルオレニル）−１−イソキノリン］（アセチルアセトナト）イリジウム（ＩＩＩ）、ビス［２−（９，９−ジヘキシルフルオレニル）−１−ピリジン］（アセチルアセトナト）イリジウム（ＩＩＩ）、（ｆｂｉ）２Ｉｒ（ａｃａｃ）＝ビス（２−（９，９−ジエチル−フルオレン−２−イル）−１−フェニル−１Ｈ−ベンゾ［ｄ］イミダゾラト）（アセチルアセトナト）イリジウム（ＩＩＩ）、Ｉｒ（２−ｐｈｑ）２（ａｃａｃ）＝（ビス（２−フェニルキノリン）（アセチルアセトナト）イリジウム（ＩＩＩ））、イリジウム（ＩＩＩ）−ビス（２−（２’−ベンゾチエニル）ピリジナト−Ｎ，Ｃ３’）（アセチルアセトナト）、Ｉｒ（ＢＴ）２（ａｃａｃ）＝ビス（２−フェニルベンゾチアゾラト）（アセチルアセトナト）イリジウム（ＩＩＩ）、（ＰＱ）２Ｉｒ（ｄｐｍ）＝ビス（２−フェニルキノリン）（２，２，６，６−テトラメチルヘプタン−３，５−ジオナト）イリジウム（ＩＩＩ）、（Ｐｉｑ）２Ｉｒ（ｄｐｍ）＝ビス（フェニルイソキノリン）（２，２，６，６−テトラメチルヘプタン−３，５−ジオナト）イリジウム（ＩＩＩ）およびイリジウム（ＩＩＩ）ビス（４−フェニルチエノ［３，２−ｃ］ピリジナト−Ｎ，Ｃ２’）アセチルアセトナトならびに上記物質の混合物。
【００７２】
上記のイリジウムを含む錯体の代わりに、他の上述の金属、たとえば白金、パラジウムまたはランタノイドを含んでいてもよい。青色の波長域で発光する発光体材料として、たとえば、イリジウムのカルベン錯体が考えられる。
【００７３】
第２の有機発光層を製造するために、異方性の分子構造をもつ発光体分子を、たとえば熱力学的にコントロールしながら被着させることができる。その際に発光体材料がたとえばマトリックス材料とともに真空中で蒸着され、電荷キャリア輸送層の上に、つまり有機機能積層体における機能層の配置に従い、電子輸送層または正孔輸送層の上に被着される。熱力学的なコントロールによって、第２の有機発光層において発光体分子を異方性に配向させることができる。
【００７４】
ここでは、そして以降の記載においても、熱力学的にコントロールしながら被着するとは、発光体分子を堆積させる際に、場合によってはマトリックス材料の分子を堆積させる際にも、堆積させる分子を任意に配向させるのではなく、少なくとも部分的に優先方向で配向させる、ということである。したがって発光体分子の遷移双極子モーメントも、この意味では第２の有機発光層内部で異方性の分布を有しており、これは殊に以下の点で特徴的なものである。すなわち、双極子遷移である発光プロセスの遷移双極子モーメントのうち、第２の有機発光層の層平面に対し非平行に配向された、たとえばこの層平面に対し垂直に配向された双極子モーメントよりも多くの双極子モーメントが、上記層平面に対し平行に配向されている点で特徴的である。熱力学的なコントロールによって、分子は堆積中または以降のステップにおいてそれらの周囲と、つまりたとえば他の分子と、相互に作用し合うことになり、それによって向きを変えて配向を行わせることができ、その際に熱力学的にいっそう好適なコンフィギュレーションをとることができる。第２の有機発光層における発光体分子のこのような異方性の配向を実現できるのは特に、発光体分子についても、第２の有機発光層における発光体分子が埋め込まれたマトリックス材料についても、異方性の分子構造を有する出発材料を選定した場合である。
【００７５】
熱力学的なコントロールを、たとえば比較的低い成長レートによって行うことができる。そのような成長レートはたとえば０．５ｎｍ／ｓ以下であり、特に０．２ｎｍ／ｓ以下、あるいはそれどころか０．１ｎｍ／ｓよりも低く、たとえば０．０５ｎｍ／ｓよりも低く、または０．０２５ｎｍ／ｓよりも低い。ここで成長レートとは、第２の有機発光層を堆積させる速度のことである。このことに加えて、あるいは別の選択肢として熱力学的なコントロールを、被着中または被着後の温度操作によって達成することができる。この場合、第２の有機発光層が室温よりも高い温度にされ、あるいは室温よりも高い温度に維持される。第２の有機発光層を、たとえば３０℃〜１００℃の温度にすることができるが、選定される温度が被着すべきまたはすでに被着された素子の層を損傷させてはならない。
【００７６】
被着後、ならびに必要に応じて温度を操作した後、異方性の分子構造をもつ発光体分子がそれらの配向のまま固定される。したがって特に、発光体分子ならびに場合によってはマトリックス材料の分子の選定を、室温においてたとえば発光体分子の配位子の異性体化などによって発光体分子の向きが変化してしまうことがもはやないように、行うことができる。
【００７７】
熱力学的なコントロールの代わりに、たとえばいわゆる動力学的なコントロールによって発光体分子を、それらが堆積された表面とそれぞれ最初に相互に作用し合ったポジションに「凍結」させることもできる。
【００７８】
別の実施形態によれば第２の有機発光層は、異方性の分子構造をもつ発光体分子が埋め込まれているまたは含まれているマトリックス材料を有している。
【００７９】
別の実施形態によれば、このマトリックス材料も異方性の分子構造を有することができる。この種のマトリックス材料によって、発光体分子の異方性の配向を付加的に促進させることができる。異方性の発光体分子と同様、異方性の分子構造を備えたマトリックス材料についても、ここでは殊に実質的に対称的に置換された結合点が存在してはならない、ということがあてはまる。
【００８０】
異方性の分子構造を備えたマトリックス材料とは殊に、中央の分岐個所たとえば中心原子または中央の環から出発して、等しい構造または実質的に等しい構造を備えた３つ、４つまたはそれよりも多くの置換基が存在しない材料のことである。ただしこの場合、水素ではない置換基だけが考慮される。ここで等しい構造とは、置換基が同一である、ということを意味する。さらに、実質的に等しい構造とは以下のことを意味する。すなわち少なくとも３つの置換基が、それらに割り当てられた分子重量に関してたしかに異なってはいるが、分岐個所の置換基のいずれにおいても、他の置換基のいずれか１つの置換基よりも少なくとも５０％少ない分子重量とはなっていない、ということを意味する。ただしこの場合、水素ではない置換基だけが考慮される。したがって異方性の分子構造を備えた分子は、２つよりも多くの同一の置換基を含む高対称性の分子ではなく、あるいはそれらの分子は、３つあるいはそれよりも多くの置換基を含む分岐個所において、たとえば第三級アミン窒素原子または少なくとも三個所まで置換されたベンゼン環のような分岐個所において、著しく異なる置換基を含んでいる。
【００８１】
さらに別の実施形態によれば、このマトリックス材料が正孔伝導特性および／または電子伝導特性を有することができる。特にマトリックス材料は、正孔輸送層および電子輸送層と関連して挙げた１つまたは複数の結合を含むことでき、あるいはそのような結合によって構成することができる。
【００８２】
第１および第２の有機発光層はそれぞれ格別に有利には、可視光を狭い波長範囲または広い波長範囲で放射し、つまり単色光または多色光たとえば白色光を発生する。この目的で有機発光層は、１つまたは複数の有機発光材料を含むことができる。多色光または白色光は、第１の発光層と第２の発光層のうちそれぞれ１つの層において種々の有機発光材料を組み合わせることによって、発生させることができ、あるいは第１の有機発光層の発光体材料と第２の有機発光層の発光体材料を組み合わせることによっても、発生させることができる。たとえば、これら２つの発光層のうち一方が赤色または緑色を放出し、これら２つの発光層のうち他方が青色を放出するように構成することができる。別の選択肢として、たとえば両方の発光層がともに白色を発生するように構成することもできる。
【００８３】
さらに電極ならびに有機層の上に、カプセル化アセンブリを配置することもできる。このカプセル化アセンブリを、たとえばガラスカバーとして構成することができるし、あるいは有利には薄膜カプセル化部材として構成することができる。
【００８４】
ガラスカバーをたとえばキャビティを含むガラス基板として、接着剤層によって基板上に被着させることができる。さらにキャビティに、湿気を吸収する材料（ゲッタ）たとえばゼオライトから成る材料を貼り込むことができ、その目的は、接着剤を介して侵入する可能性のある湿気または酸素を結合させることである。
【００８５】
ここで薄膜カプセル化部材として構成されたカプセル化アセンブリとは、大気中の成分に対するバリアを成すのに適した機構のことであり、特に湿度と酸素に対するバリア、および／または損傷作用のある物質たとえば腐食性ガス一例として硫化水素に対するバリアを成すのに適した機構のことである。この目的でカプセル化アセンブリが、それぞれ厚さ数１００ｎｍ以下の１つまたは複数の層を含むようにすることができる。
【００８６】
殊に薄膜カプセル化部材が、たとえば原子層堆積法（atomic layer deposition, ALD）によって被着された層を含むことができ、あるいはそれらの層から成るようにすることができる。カプセル化アセンブリの層のための適切な材料はたとえば、酸化アルミニウム、酸化亜鉛、酸化ジルコン、酸化チタン、酸化ハフニウム、酸化ランタン、酸化タンタルとすることができる。カプセル化アセンブリが、１つの原子層と１０ｎｍの間の厚さ（ただし境界値も含む）をそれぞれ有する複数の薄膜を含む積層体から成ると有利である。
【００８７】
原子層堆積法によって形成された薄膜に加えて、あるいは別の選択肢として、カプセル化アセンブリが少なくとも１つまたは複数の別の層つまりたとえばバリア層および／または不活性層を含むことができ、これらの層は熱による蒸着によって、あるいはプラズマ支援プロセスたとえばスパッタリングまたはプラズマ支援型化学気相成長（plasma-enhanced chemical vapor deposition, PECVD）によって堆積される。このための適切な材料を、上述の材料ならびに窒化ケイ素、酸化ケイ素、酸窒化ケイ素、酸化インジウムスズ、酸化インジウム亜鉛、アルミニウムでドーピングされた酸化亜鉛、酸化アルミニウム、およびここで挙げた材料の混合物ならびに合金とすることができる。１つまたは複数の別の層を、たとえばそれぞれ１ｎｍ〜５μｍの厚さとすることができ、有利には１ｎｍ〜４００ｎｍの厚さとすることができる（ただし境界値も含む）。
【００８８】
さらにたとえば、ポリマーから形成された光出射層であれば、光出射層上であって透光性電極の下に、薄膜カプセル化部材として構成されたカプセル化アセンブリを形成することができる。気密に封止されていない光出射層の場合には殊に、有機発光素子をこのように下から、つまり透光性電極の下方で封止してカプセル化することができる。
【００８９】
さらに別の実施形態によれば、有機発光素子は透光性電極と第１の有機発光層との間において、第２の有機発光層に加えて少なくとも１つの別の有機発光層を含んでおり、または複数の別の有機発光層も含んでいる。このように構成することによって、電極間において第１および第２の有機発光層とともに、たとえば３つ、４つあるいはそれよりも多くの有機発光層を設けることができる。これらの有機発光層を、つまりたとえば第１の有機発光層と、この第１の有機発光層と透光性電極との間に配置された１つの別の有機発光層を、または第１の有機発光層と透光性電極との間に配置されたたとえば２つの別の有機発光層を、殊に有利には、すでに上述したように電荷発生積層体によって互いに接続することができる。
【００９０】
これまで述べてきたように、第１および第２の有機発光層を個々の発光体分子と組み合わせ、さらに有機機能積層体において発光層を反射性電極に対しそれぞれ可能なかぎり最良に最適化された間隔で個々に配置することによって、ここで説明してきた有機発光素子の厚さ全体を、同時に高い出射効率を実現しながらも僅かに抑えることができ、このことによって吸収損失を小さく抑えることができる。
【００９１】
図面を参照しながら説明する以下の実施例には、さらに別の有利な実施形態ならびに発展形態が示されている。
【図面の簡単な説明】
【００９２】
【図１】１つの実施形態による有機発光素子を示す概略図
【図２】慣用のＯＬＥＤの活性層において生成される放射出力の出射チャネルと損失チャネルの相対的な割合を示す図
【図３】有機発光層において生成される放射出力の出射チャネルと損失チャネルの相対的な割合を、平行に配向された放出分子の割合の関数として示す図
【００９３】
実施例ならびに図面において、同じ要素、同種の要素あるいは同じ働きをする要素には同じ参照符号が付されている。図示の要素ならびに要素相互間のサイズ比は、縮尺どおりに見なされるものではなく、たとえば層、構成部材、構成素子、領域など個々の要素は、見やすくする目的で、および／または理解しやすくする目的で、誇張されたサイズで描かれている場合もある。
【００９４】
図１には、有機発光素子１００の実施例が示されている。この素子は基板１を有しており、その上に光出射層２が被着されている。光出射層２の上には半透明のないしは透光性の電極３および反射層７が設けられており、それらの間に、複数の有機機能層を含む有機機能積層体が配置されている。有機機能層には、第１の有機発光層５１と、その上方に設けられた第２の有機発光層５２が含まれている。
【００９５】
この有機発光素子はいわゆる「ボトムエミッタ bottom emitter」として構成されており、このためガラスから成る透光性基板１が設けられている。代案として、基板１がたとえばプラスチックまたはガラスプラスチックラミネートのような他の透光性材料を有するようにしてもよく、あるいはそのような材料から成るようにしてもよい。
【００９６】
効率的に光を出射させるために光出射層２は、層厚で重み付けした有機機能層および透光性電極３の平均屈折率以上の屈折率を有している。このため図示の実施例の場合、光出射層２はガラスを有しており、たとえば約１．９の屈折率をもつ高屈折率のガラスによって構成されている。代案として、発明の概要の部分で述べたように、光出射層をポリマー材料をベースとしてもよい。
【００９７】
さらに光出射層２は、ガラス材料中に分散された散乱中心を有しており、これはガラス材料よりも高いかまたは低い屈折率を有する粒子または孔として設けられている。孔として設けた場合、それらの孔を空気で満たすことができ、他方、粒子として設けた場合には、ＳｉＯ2、ＴｉＯ2、ＺｒＯ2および／またはＡｌ2Ｏ3などを用いることができる。発明の概要の部分で述べたように光出射層２の働きによって、透光性電極３または有機層の中を導波される光の少なくとも一部分を、基板１を通して有機発光素子から出射させることができるようになる。
【００９８】
さらに電極３，７ならびに有機層の上に、カプセル化アセンブリを配置することもできる。見やすくするため、このアセンブリは図示されていない。発明の概要の部分で述べたようにこのカプセル化アセンブリを、たとえばガラスカバーとして構成することができるし、あるいは有利には薄膜カプセル化部材として構成することができる。さらにたとえば、発明の概要の部分で述べたように、ポリマーを有する光出射層２の場合には、光出射層２上であって透光性電極３の下に、薄膜カプセル化部材として構成されたカプセル化アセンブリも設けておく必要がある。
【００９９】
透光性電極３の屈折率は１．６以上であり、有利には１．７以上２．１以下である。さらに透光性電極３の厚さと材料は、４５０ｎｍ〜６４０ｎｍの可視スペクトル範囲では、吸収係数が０．００５以下となるように選定されている。特に、可視スペクトル範囲における透光性電極３の透過率は８０％以上である。
【０１００】
このことに対処するため図示の実施例によれば透光性電極は、層厚が５０ｎｍ以上２００ｎｍ以下の酸化インジウムすずから成る。このように構成することで、透光性電極３の比抵抗を１５０μΩ・ｃｍ以上５００μΩ・ｃｍ以下の範囲にすることができ、これによって透光性電極３の導電率を十分に高いものにしておくことができる。
【０１０１】
図示の実施例によれば反射性電極７は金属から成り、たとえばＡｇ，Ａｌを含み、あるいはＡｇ：Ｍｇ，Ａｇ：ＣａまたはＭｇ：Ａｌといった合金を含む。これに対する代案として考えられるのは、反射性電極７が少なくとも２つまたはそれよりも多くの金属層を含むようにすることであり、あるいは１つまたは複数の金属層と組み合わせて複数のＴＣＯ層を含むようにすることである。たとえば反射性電極７が光学的整合層も含むようにすることができ、これはたとえばブラッグミラー状の構成を備えたＴＣＯ積層体から成り、この目的は、反射性電極７の反射率を光放射層５の放射スペクトルに整合させることである。反射性電極７は、可視スペクトル範囲で８０％以上の反射率を有する。
【０１０２】
これに対する代案として、透光性電極３および／または反射性電極７が、前述の発明の概要で説明した他の材料をそれぞれ有するようにしてもよい。
【０１０３】
図示の実施例によれば、透光性の電極３がアノードとして、反射性の電極７がカソードとして構成されている。この構成によって予め定まる有機発光素子１００の極性に従って、第１の有機発光層５１は、透光性電極３の面上に位置する正孔輸送層４１と、この発光層５１の上に位置する電子輸送層６１との間に配置されている一方、第２の有機発光層５２は、この発光層５２の下に位置する別の正孔輸送層４２と、この発光層５２の上に位置する別の電子輸送層６２との間に配置されている。
【０１０４】
図１の実施例に示されている有機発光素子１００の極性に対する代案として、この素子にこれとは逆の極性をもたせることも可能である。この場合、透光性電極３はカソードとして構成され、反射性電極７はアノードとして構成され、正孔輸送層４１，４２と電子輸送層６１，６２が、それぞれ逆に配置される。
【０１０５】
正孔輸送層４１，４２は、少なくとも１つの正孔輸送層から成る。これに加えて正孔輸送層４１，４２は正孔注入層も有しており、この層の厚さを数１０ｎｍの範囲とすることができる。正孔輸送層も正孔注入層も、前述の発明の概要で説明した材料によって構成することができ、たとえば低分子化合物（"small molecules"）またはポリマーから成るようにすることができる。
【０１０６】
図示の実施例の場合、電子輸送層６１，６２は、十分に高い導電性を確保する目的で、導電性となるようドーピングされている。さらに図示の実施例の場合、電子輸送層６１，６２はそれぞれ、マトリックス材料としてたとえばＢＣＰまたはＢＰｈｅｎを含むことのできる電子輸送層を有しており、その際にこの材料はＬｉ，Ｃｓ3Ｃｏ4，Ｃｓ3Ｐｏ4または分子ドーピングによってドーピングされる。別の選択肢として、あるいはこれに加えて電子輸送層６１，６２はそれぞれ、発明の概要で述べたような１つまたは複数の材料を有することもできる。
【０１０７】
図１に示した層に加えて、さらに別の有機層たとえば電子ブロック層または正孔ブロック層を、電荷キャリア輸送層４１，４２，６１，６２と有機発光層５１，５２との間に設けることができる。
【０１０８】
殊に有利であるのは、有機機能積層体において５ｎｍ以上の厚さをもつ有機層が、可視スペクトル範囲の一部分で、すなわち４５０ｎｍ以上の波長に対し、０．００５以下の吸収係数ｋを有することである。
【０１０９】
第１の有機発光層５１と第２の有機発光層５２との間に、電荷発生積層体８が配置されており、この層は電荷発生層 "charge generation layer" CGLとも呼ばれ、第１の有機発光層５１と第２の有機発光層５２を互いに電気的に直列に配置することによって実現される。電荷発生積層体８は、電子と正孔のための電荷キャリアペア発生ゾーンとしての役割を果たし、それらの電子と正孔を有機機能積層体の極性に従い、第１および第２の有機発光層５１，５２へ放出させることができる。たとえば電荷発生積層体８は、ｎ型にドーピングされた層とｐ型にドーピングされた層との間に配置された中間層を有している。これに対する代案として電荷発生積層体８がたとえば、ｎ型にドーピングされた層とｐ型にドーピングされた層だけを有するようにしてもよい。これらのｎ型にドーピングされた層とｐ型にドーピングされた層を、電荷発生積層体８に直接隣接する電荷キャリア輸送層４２，６１に加えて設けてもよいし、あるいは別の選択肢としてそれらの電荷キャリア輸送層４２，６１によって形成されるようにしてもよい。
【０１１０】
ここで示した有機発光素子１００に関する実施例の場合、中間層は透明に形成されており、つまり４５０ｎｍよりも長い波長に対し、すなわち可視スペクトル範囲において、０．００５以下の吸収係数ｋを有している。この目的で、電荷発生積層体８の中間層は、高透過性であるたとえば有機材料または金属酸化物などの材料を有しており、あるいは高透過性の材料でなければ、有利には２ｎｍ以上４ｎｍ以下の層厚特に有利には約２ｎｍの層厚の材料を有している。たとえば中間層を、高透過性のドーピングされていない層によって形成することができる。
【０１１１】
第１の有機発光層５１は少なくとも１つの有機材料を有しており、これは電極３と電極７が結線されていることでシンボリックに表された有機発光素子１００の動作中、可視波長範囲の光を放射する。この場合、第１の有機発光層５１は、発明の概要で挙げた材料のうち１つまたは複数の材料を有することができる。たとえば第１の有機発光層５１は、任意につまり等方性に配向された発光体分子を有している。これが意味することとして挙げられるのは、第１の有機発光層５１において等方性に配向された発光体分子が、等方性の分子構造をもつ発光体分子を含む、またはそのような発光体分子である、ということである。さらにこれが意味することとして挙げられるのは、第１の有機発光層５１において任意にもしくは等方性に配向された発光体分子が、異方性の分子構造をもつ発光体分子を含む、あるいはそのような発光体分子である、ということでもあり、つまりそれらの発光体分子が等方性に、主として優先方向に沿ってではなく、もしくは優先平面においてではなく、配向されている、ということである。
【０１１２】
第２の有機発光層５２は、異方性に配向された異方性の分子構造をもつ発光体分子を含む。つまり第２の有機発光層５２における発光体分子は、実質的に球形の分子構造をもつのではなく、たとえばどちらかといえば細長い分子構造を有している。このため異方性の分子構造をもつ発光体分子はたとえば、少なくとも二通りのそれぞれ異なる配位子を有しており、たとえば中心原子に配位された原子に関して異なる配位子を有しており、あるいは中心原子の正方平面周囲を有している。
【０１１３】
図示の実施例の場合、第２の有機発光層５２は、異方性の分子構造をもつ燐光性発光材料を有しており、この材料は、イリジウム錯体、白金錯体、パラジウム錯体、あるいはそれらの混合物から選択される。これに対する代案として、あるいはこれに加えて、第２の有機発光層５２が、上述の発明の概要で挙げた異方性の発光材料のうち１つまたは複数の別の材料を有するようにしてもよい。異方性の発光体分子を、第２の有機発光層５２のマトリックス材料中に埋め込むことができ、あるいはそれに含めることができる。このマトリックス材料も、等方性の分子構造または有利にはやはり異方性の分子構造を有することができ、たとえば上述の発明の概要で挙げたマトリックス材料のうち１つまたは複数の材料を含むことができ、あるいはそれによって構成することができる。
【０１１４】
第２の有機発光層５２の発光体分子ならびにたとえば上述の発明の概要で述べたそれらの分子の双極子モーメントは、図示の実施例の場合、実質的に平行に配向されており、たとえば第２の有機発光層５２の延在面に対し平行に配向されている。このように異方性に配向された分子材料もしくは双極子モーメントの利点については、図３を参照しながらあとで説明する。
【０１１５】
図示されている有機発光素子１００における２つの有機発光層５１，５２の配置によって、有機発光層５１，５２の個々の配置について自由度が得られる。これによって、両方の有機発光層５１，５２を反射性電極７からそれぞれ最適な間隔で配置することができ、有機発光素子１００の層厚全体をできるかぎり薄く保持することができ、このことで有機機能層における吸収損失を僅かに抑えることができる。
【０１１６】
第１の有機発光層５１と反射性電極７との間隔は１５０ｎｍ以上であり、有利には１８０ｎｍ以上である。特にこのことは、第１の有機発光層５１と反射性電極７との間に配置された有機機能層が、全体として上述の間隔に応じた層厚を有する、ということを意味する。有機機能積層体において一般的な屈折率を考慮すると、たとえば６００ｎｍの波長の場合、第１の有機発光層５１と反射性電極７との間の光路長を、１．６・１５０ｎｍ以上１．８・２２５ｎｍ以下とするのが特に有利である。特に間隔については、１５０ｎｍ以上２２５ｎｍ以下の範囲、好ましくは１８０ｎｍ以上２２０ｎｍ以下の範囲が殊に有利であると判明した。
【０１１７】
第２の有機発光層５２は、反射性電極７に対し３０ｎｍ以上１００ｎｍ以下の間隔を有している。特にこのことが意味するのは、第２の有機発光層と反射性電極との間に配置された有機機能積層体の有機機能層は、全体として３０ｎｍ以上１００ｎｍ以下の層厚を有する、ということである。殊にこの間隔は全体として、図示の実施例では第２の有機発光層５２と反射性電極７との間に配置された電子輸送層６２の層厚と、必要に応じて第２の有機発光層５２と電子輸送層６２との間に配置された正孔ブロック層の層厚とによって、実質的に定まることになる。
【０１１８】
有機機能積層体において一般的な屈折率を考慮すると、たとえば６００ｎｍの波長の場合、第２の有機発光層５２と反射性電極７との間の光路長を、３０ｎｍの１．６倍以上かつ１００ｎｍの１．８倍以下とするのが特に有利である。殊に有利には、第２の有機発光層５２と反射性電極７との間隔は、３０ｎｍ以上で６０ｎｍ以下である。
【０１１９】
２つの発光層５１と５２との間に配置された機能層によって、つまり図示の実施例では電荷キャリア輸送層４２および６１によって、両方の発光層５１と５２との間隔は、約１００〜２００ｎｍとなる。
【０１２０】
有機発光層５１，５２と反射性電極７との間隔を、既述のとおり所期のように選定することにより、光出射層２と共働して、公知のＯＬＥＤと比べて著しく効率を上昇させることができる。この点については、たとえば図２から読み取ることができる。この図は、発光層を備えた慣用の緑色発光ＯＬＥＤのシミュレーションに基づき作成されており、このＯＬＥＤは、光出射層または他の出射構造が設けられていないガラス基板上に形成されたものである。図２のもとになった発光層は、たとえば等方性に配置された発光体分子を有している。
【０１２１】
図２には、発光層と反射性電極との間に配置された１つまたは複数の層の厚さＤ（反射性電極と発光層との間隔に対応）の関数として、発光層において生成される光の出射チャネルと損失チャネルの相対的な割合Ｌが示されている。ここに示した出射チャネルと損失チャネルの割合Ｌは、ここで説明している実施例に限定されるものではなく、個々のコンポーネントの構造と材料の選択に従って変わる可能性がある。
【０１２２】
領域２１は、透光性基板から出射された光の相対的な割合を表す。領域２２は、ガラス基板中を導波により案内された光の相対的な割合を表す。領域２３は、有機層と透光性電極と基板における吸収によって失われた光の相対的な割合を表す。領域２４は、透光性電極と有機層において導波効果によって案内された光の相対的な割合を表す。領域２５は、反射性電極への表面プラズモンの入射によって失われた光の相対的な割合を表す。
【０１２３】
この図からわかるように、基板から出射した光の相対的な割合２１は、約３０ｎｍと約１５０ｎｍという厚さＤの値から、それぞれ若干上昇している一方、主軸において厚さＤの値が上昇していくにつれて、プラズモン入射により引き起こされる損失チャネルつまり領域２５は著しく低減し、これによって有機層と透光性電極の相対的割合が上昇している。特に、厚さＤの値が１５０ｎｍ以上のときには、プラズモン損失チャネルの割合２５は１０％を下回っている。
【０１２４】
ここで説明した有機発光素子１００に設けられている付加的な光出射層２によって殊に、透光性電極３と有機層を案内される光の成分の少なくとも一部分を出射させることができる。このことは図２についていえば、第１の有機発光層５１と反射性電極７との間隔Ｄが１５０ｎｍ以上２２５ｎｍ以下のときに特にあてはまり、領域２１の最大値つまり基板からダイレクトに出射される光の成分の最大値がこの範囲に存在し、同時にこの範囲ではプラズモン損失成分２５が減少している。したがってこのような間隔で第１の有機発光層５１を配置することによって、第１の有機発光層５１において生成された光に関して、既述の有機発光素子のための光出射が高められることで、著しい効率上昇を達成することができる。
【０１２５】
図２に関して、第１の有機発光層５１に加え第２の有機発光層５２を、厚さＤが約３０ｎｍと約１００ｎｍの間にある領域２１の別の最大値の範囲に配置すると有利である。この場合もすでにこのように配置することによって、第２の有機発光層５２において生成される光について、出射効率が高められる。
【０１２６】
第２の有機発光層５２の有利な空間的配置に加え、既述のようにこの層は、異方性分子構造を備えた発光体分子を有しており、それらの分子は異方性に、殊に有利には平行に配向されている。特にこの場合、発光体分子の双極子モーメントが平行または実質的に平行に配向されており、このことによって反射性電極におけるプラズモン励起による損失をさらに抑圧することができる。これについては、図３を参照しながら説明する。
【０１２７】
図３には、図２に示したような慣用のＯＬＥＤのシミュレーションが示されており、ここでは、平行に配向された双極子モーメントの割合Ｆを観察する。ここに示した出射チャネルと損失チャネルの割合は、ここで説明している実施例に限定されるものではなく、個々のコンポーネントの構造と材料の選択に従って変わる可能性がある。
【０１２８】
領域３１は、透光性基板から出射された光の相対的な割合を表す。領域３２は、ガラス基板中を導波により案内された光の相対的な割合を表す。領域３３は、透光性電極と有機層において導波効果によって案内された光の相対的な割合を表す。領域３４は、反射性電極への表面プラズモンの入射によって失われた光の相対的な割合を表す。
【０１２９】
垂直方向に引かれた破線は、平行に配向された双極子モーメントの相対的な割合が２／３ないしは約６６％であることを表しており、このことは異方性の発光体分子における等方性の割合に相応する。つまり破線で書き込まれた矢印に沿って、平行に配向された割合が上昇していく。
【０１３０】
この図からわかるように、領域３４によって表されているプラズモン損失チャネルは、双極子モーメントの異方性の配置特に平行な配置が増大していくにつれて減少し、これと同時に、図２を参照しながらすでに説明したように、有機層と透光性電極において案内される光の成分が増大する。光出射チャネル２を介してこの成分の少なくとも一部が上述のように出射することによって、第２の有機発光層５２において生成され基板を通って放射される光の出力を、一般的に等方性であり配向されていない発光体分子を含む公知のＯＬＥＤよりも高めることができる。
【０１３１】
このように既述の有機発光素子の構造を、特に２つの発光層ならびにそれらの発光体材料の配置に関して、所期のように選定して最適化することにより、光出射の効率が格段に上昇し改善される。
【０１３２】
実施例で示した第１および第２の有機発光層５１，５２に加えて、透光性電極３と第１の有機発光層５１との間に、少なくとも１つまたは複数の別の有機発光層を配置することもできる。そのようにした場合、図１に示した有機発光素子１００において電極３と電極７との間に、たとえば３つ、４つまたはそれよりも多くの有機発光層を設けることもできる。それぞれ隣り合う有機発光層の間に、つまりたとえば第１の有機発光層５１と別の有機発光層との間に、電荷を発生させる層をそれぞれ配置することができる。
【０１３３】
これまで実施例に基づき本発明を説明してきたが、本発明はそれらの実施例に限定されるものではない。むしろ本発明は、個々の新たな特徴ならびにそれらの特徴のあらゆる組み合わせを含むものであり、そのような組み合わせには殊に、特許請求の範囲に記載された特徴のあらゆる組み合わせが含まれ、このことは、それらの特徴またはそれらの組み合わせ自体が特許請求の範囲あるいは実施例に明示的には挙げられていないにせよ、あてはまるものである。
【図１】
0006012748.tif 000002
【図２】
0006012748.tif 000003
【図３】
0006012748.tif 000004